(57)【特許請求の範囲】
【請求項１】
半透明のフィルムと、
前記フィルム上に形成された、黒色系の色を呈する下地層と、
前記下地層の上に、膜中にパール顔料が分散されてパターニングされた塗工膜とを有し、
前記塗工膜のパターンは、中央部及び端部が他の部分より膜厚が薄くなって形成され、これによって前記中央部及び端部は前記他の部分より前記パール顔料の濃度が低くなっていることを特徴とする偽造防止用印刷物。
【請求項２】
前記塗工膜は、凹版印刷で形成されたものであることを特徴とする請求項１に記載の偽造防止用印刷物。
【請求項３】
前記フィルムの平行光線の透過率は、４５％以上であることを特徴とする請求項１に記載の偽造防止用印刷物。
【請求項４】
前記フィルムの光沢度は、９％以下であることを特徴とする請求項１に記載の偽造防止用印刷物。
【請求項５】
前記下地層は、黒色インキからなることを特徴とする請求項１に記載の偽造防止用印刷物。
【請求項６】
前記塗工膜には樹脂材料が含まれ、該樹脂材料はポリエステル樹脂と塩化ビニル樹脂との混合体を含むことを特徴とする請求項１または５に記載の偽造防止用印刷物。
【請求項７】
前記パール顔料は、雲母粒子の表面がチタン酸化物で被覆されたものからなることを特徴とする請求項１に記載の偽造防止用印刷物。
【請求項８】
前記フィルムと前記下地層と前記塗工膜との合計膜厚は、２７μｍ以下であることを特徴とする請求項１に記載の偽造防止用印刷物。
【請求項９】
前記偽造防止用印刷物は、前記塗工膜のパターンに沿ってスリット化され 該スリット化された前記偽造防止用印刷物が、基紙にすき込まれることを特徴とする請求項１乃至８のいずれか１項に記載の偽造防止用印刷物。
【請求項１０】
フィルムの上に、黒色系の色を呈する下地層を形成する工程と、
前記下地層の上に、版部の底面に凸部を有するシリンダーを使用する凹版印刷により、膜中にパール顔料が分散された塗工膜のパターンを形成する工程とを有し、
前記塗工膜のパターンは、中央部及び端部が他の部分より膜厚が薄くなって形成され、これによって前記中央部及び端部は前記他の部分より前記パール顔料の濃度が低く設定されることを特徴とする偽造防止用印刷物の製造方法。
【請求項１１】
前記下地層は、黒色インキからなることを特徴とする請求項１０に記載の偽造防止用印刷物の製造方法。
【請求項１２】
前記パール顔料は、雲母粒子の表面がチタン酸化物で被覆されたものであることを特徴とする請求項１０に記載の偽造防止用印刷物の製造方法。
【発明の詳細な説明】
【０００１】
【発明の属する技術分野】
本発明は偽造防止用印刷物及びその製造方法に係り、さらに詳しくは、パール顔料を含む塗工膜を備えた偽造防止用印刷物及びその製造方法に関する。
【０００２】
【従来の技術】
従来より、偽造防止用印刷物は、偽造防止を目的として有価証券及び商品券などにすき込まれて使用されている。しかし、カラー複写機の普及が著しく、有価証券及び商品券などの偽造を容易にしている。また、カラー複写機を使用しないで、基紙上にすき込まれた偽造防止印刷物自体が偽造される場合がある。これらを防止するため種々の偽造防止手段が提案されている。
【０００３】
例えば、特開平７−５６３７７号には、パール顔料とバインダーを主体とする塗工液を塗工したパール顔料塗工紙を細巾にスリットしてなるスレッドを基紙にすき込んで、偽造防止することが開示されている。これにより、カラー複写機で複写を試みても用紙にすき込まれたスレッドのパール顔料の光輝色は再現できないため偽造したものであるかどうかの判定が即座に可能になる。
【０００４】
また、特許２７４１７４１号には、白色の下地に有色化した虹彩色パール顔料を含む凹版インキで凹版画線を形成してなる二色性凹版印刷物が開示されている。これにより、二色性効果が得られ、印刷物を所望の角度で観察することにより、そのインキ皮膜は種々の色に変化する。
【０００５】
【発明が解決しようとする課題】
しかしながら、特開平７−５６３７７号に開示されている技術においては、カラー複写機での複写による偽造は防止できるが、偽造防止用印刷物自体の偽造については考慮されていない。すなわち、真珠顔料とバインダーを主体とする塗工液を塗工した真珠顔料塗工紙は、容易に偽造される恐れがある。
【０００６】
また、特許２７４１７４１号に開示されている技術においては、二色効果が得られる真珠顔料は、容易に入手できる可能性があり、これも容易に偽造される恐れがある。
本発明は上記の問題点を鑑みて創作されたものであり、カラー複写機による複写による偽造を防止できるとともに、偽造防止用印刷物自体の偽造を防止できる偽造防止用印刷物及びその製造方法を提供することを目的とする。
【０００７】
【課題を解決するための手段】
上記した課題は、半透明のフィルムと、前記フィルム上に形成された、黒色系の色を呈する下地層と、前記下地層の上に、膜中にパール顔料が分散されてパターニングされた塗工膜とを有し、前記塗工膜のパターンは、中央部及び端部が他の部分より膜厚が薄くなって形成され、これによって前記中央部及び端部は前記他の部分より前記パール顔料の濃度が低くなっていることを特徴とする偽造防止用印刷物により解決される。
【０００８】
本発明によれば、膜中にパール顔料が分散された塗工膜のパターンが半透明のフィルムと黒色系の色を呈する下地層からなる下地構造の上に形成されている。
これにより、塗工膜のパターンを角度を変えて観察することにより、２色の有彩色を鮮明に観察することができる。
さらに、塗工膜のパターン内でパール顔料の膜厚方向の濃度が異なるようにしている。これにより、パール顔料の膜厚方向の濃度が高い部分では、入射角度をもった入射光が多くのパール顔料で反射されるので、入射角度の正反対の角度方向に多くの反射光が放出される。そして、この多くの反射光が干渉した光強度の強い干渉光が放出されることになる。
【０００９】
一方、パール顔料の膜厚方向の濃度が低い部分では、膜厚方向のパール顔料の数が少ないので、光強度の弱い干渉光しか放出されない。
従って、塗工膜のパターン内で干渉光の光強度の強弱が発生するので、角度を変えて観察することにより、塗工膜のパターンの面積変化を観察することができる。
【００１０】
これにより、偽造防止用印刷物のカラー複写機での複写による偽造を防止できるとともに、偽造防止用印刷物自体の偽造を防止することができる。
さらに、基材としてフィルムを用いているので、基材として基紙を用いた場合に比べ、偽造防止用印刷物の引っ張り強度、耐熱性及び耐摩擦性を向上させることができる。
【００１１】
また、上記した偽造防止用印刷物において、前記フィルムの平行光線の透過率は、４５％以上であることを特徴とする。
また、偽造防止用印刷物において、前記フィルムの光沢度は、９％以下であることを特徴とする。
これによれば、フィルムからの光の反射が少なくなるので、２色の有彩色及び塗工膜パターンの面積変化をさらに鮮明に観察することができる。
【００１２】
また、上記の偽造防止印刷物において、該塗工膜には樹脂材料が含まれ、該樹脂材料はポリエステル樹脂と塩化ビニル樹脂との混合体を含むことを特徴とする。
前記下地層が黒色インキからなる場合、この上に形成される塗工膜はポリエステル樹脂と塩化ビニル樹脂を含んでいるので、下地層と塗工膜との密着性を向上させることができる。この偽造防止用印刷物が有価証券などの基紙にすき込まれた場合、塗工膜は簡単に剥がすことができないので、有価証券などの改ざんを防止することができる。また、塗工膜が剥がれにくいので、偽造防止用印刷物自体の信頼性を向上させることができる。
【００１３】
また、上記した課題は、フィルムの上に黒色系の色を呈する下地層を形成する工程と、前記下地層の上に、凹版印刷により、膜中にパール顔料が分散された塗工膜のパターンを形成する工程とを有することを特徴とする偽造防止用印刷物の製造方法により解決される。
本発明によれば、下地層上に凹版印刷により塗工膜のパターンを印刷している。凹版印刷により、パール顔料を含む塗工膜のパターンを形成するので、その膜厚がパターンの端部の方が中央部より薄く形成することができる。すなわち、塗工膜のパターンの膜厚方向のパール顔料の濃度を、パターンの端部の方が中央部より低く形成することができる。
【００１４】
これにより、２色の有彩色及び塗工膜パターンの面積変化を鮮明に観察できる偽造防止用印刷物を容易に製造することができる。
【００１５】
【発明の実施の形態】
以下、本発明の実施の形態について、添付の図面を参照しながら説明する。
図１（ａ）は本実施の形態の偽造防止用印刷物を示す断面図，図１（ｂ）は図１（ａ）のパール顔料を拡大した拡大断面図である。
図１（ａ）に示すように、マット状態の半透明のフィルム２（ユニチカ社製：ＰＴＨＺ−１２）の上に、黒色インキ（東洋インキ製造社製：ＬＰスーパー）からなる下地層４が形成され、この下地層４上には凹版印刷で印刷された、ストライプ状の塗工膜パターン６が形成されている。
【００１６】
塗工膜パターン６には、熱可塑性樹脂６ｂとパール顔料６ａとが含まれている。この熱可塑性樹脂６ｂは、メチルエチルケトン（ＭＥＫ）とトルエン（Ｔｏ）との混合物からなる溶剤と、重量比率が２０重量％の、ポリエステル樹脂と塩化ビニルとの混合物とからなる。
このパール顔料６ａは、図１（ｂ）に示すように、熱可塑性樹脂６ｂの中に分散されている。そして、パール顔料６ａは、雲母粒子８の表面上に被覆された第１の二酸化チタン膜１０（白色）と、この第１の二酸化チタン膜１０ａの表面が還元されて形成された低次酸化チタン膜１０ｂ（黒色）と、この低次酸化チタン膜１０ｂ上に被覆された第２の二酸化チタン膜１０ａとで構成されている。
【００１７】
そして、塗工膜パターン６は、凹版印刷で形成されたものなので、その膜厚がパターンの端部Ｂの方が中央部Ａより薄くなって形成されている。すなわち、パール顔料６ａは熱可塑性樹脂６ｂの中に分散されているので、パール顔料６ａの塗工膜パターン６の膜厚方向の濃度（個数）は、塗工膜パターン６の端部Ｂの方が中央部Ａより低くなっている。
【００１８】
このようにして、本実施の形態の偽造防止用印刷物７が構成されている。
次に、本実施の形態の偽造防止用印刷物の作用を説明する。
一般的に、薄膜に光が入射すると、薄膜の表面と底部から光の反射が起こる。
酸化チタンが被覆された雲母粒子からなるパール顔料６ａにおいては、図１（ｂ）に示すように、入射光１６の入射角度に対して正反対の角度から観察した場合、入射光１６が第２の二酸化チタン膜１０ａの表面と雲母粒子８の表面とから反射された二つの反射光１４ａ，１４ｂが干渉した干渉光１４の色相が観察される。
【００１９】
すなわち、反射光１４ａ，１４ｂの光路差、つまり、第１と第２の二酸化チタン膜１０，１０ａと低次酸化チタン膜１２との合計の膜厚ｔをコントロールすることにより、任意の色の干渉光１４を得ることができる。
例えば、膜厚ｔの幾何学的な膜厚（光学的膜厚を屈折率で除算した膜厚）が４０〜６０ｎｍで銀色、６０〜８０ｎｍで黄色、８０〜１００ｎｍで赤色、１２０〜１４０ｎｍで青色及び１４０〜１６０ｎｍで緑色の干渉光１４を得ることができる。
【００２０】
干渉光１４とならない透過光１８の色相と干渉光１４の色相は、一般的に補色の関係、すなわち、干渉光１４と透過光１８を合わせると、白色光になるという関係にある。
ここで、膜厚ｔを例えば、干渉光１４が赤紫色を呈する膜厚として干渉光１４が赤紫色を呈する場合、透過光１８は赤紫の補色である緑色系の色相を呈する。パール顔料６ａを透過した透過光１８は、下地層４で散乱され、再度パール顔料６ａを透過し、干渉光１４の色相の補色、すなわち緑系の色を呈する散乱光２０として外部に放出される。
【００２１】
このとき、反射光１４ａ，１４ｂと下地層４からの散乱光２０とは補色の関係にあるので、散乱光２０の光強度が強すぎると反射光１４ａ，１４ｂと中和され、鮮明な二色の有彩色を観察することが困難になる。しかしながら、本実施の形態では、下地の構造が半透明のフィルム２と黒色を呈する下地層４とからなるので、干渉光１４を中和しない適度な光強度の散乱光２０が得られ、干渉光１４の干渉色が強調される。
【００２２】
このように、入射光１６の角度に対して正反対の角度から観察した場合、例えば、赤紫色を観察することができる。一方、散乱光２０の方向、すなわち、塗工膜パターン６の正面から観察した場合、例えば、赤紫色の補色である緑系の色相を観察することができる。このようにして、本実施の形態の偽造防止用印刷物を角度を変えて観察することにより、２色の有彩色を観察することができる。
【００２３】
次に、塗工膜パターン６の膜厚方向におけるパール顔料６ａの濃度について説明する。
図２（ａ）は図１（ａ）のＩ−Ｉに沿った塗工膜パターン６のＡ部の拡大断面図、図２（ｂ）は図１（ａ）のＩＩ−ＩＩに沿った塗工膜パターン６のＢ部の拡大断面図、図２（ｃ）は図１（ａ）のＩ−Ｉに沿った断面図である。
【００２４】
図２（ａ）及び（ｂ）に示すように、塗工膜パターン６の膜厚は中心部Ａが端部Ｂより厚く形成されている。すなわち、パール顔料６ａは塗工膜パターン６内に分散されているので、塗工膜パターン６の膜厚方向のパール顔料の濃度（個数）は、中心部Ａが端部Ｂより高くなっている。
従って、入射角度をもって塗工膜パターン６に入射する入射光１６は、パール顔料６ａが多く存在する中心部Ａで多くの反射光１４ａ，１４ｂとなり、入射光１６の角度の正反対の角度方向に高い光強度の干渉光１４として放出されることになる。しかし、端部Ｂは、パール顔料６ａが少なく、または存在しないので、同一の方向に低い光強度の干渉光１４が放出されるだけである。
【００２５】
一方、塗工膜パターン６から垂直に放出される、図１（ｂ）に示される散乱光２０は透過光１８が下地層６またはフィルム２からの散乱光なので、パール顔料６ａの膜厚方向の濃度に依存しない。すなわち、塗工膜パターン６内から同じ光強度の散乱光２０が放出される。
従って、このような構造の塗工膜パターン６を図２（ｃ）のＥの角度から観察した場合、塗工層パターン６ａが図１に示す全体の巾Ｃで観察され、図２（ｃ）のＦの角度から観察した場合、塗工層パターンのパール顔料６ａの濃度が高く光強度が高くなっている領域、すなわち、図１の巾Ｄのみが観察される。
【００２６】
このように、本実施の形態の偽造防止用印刷物を角度を変えて観察すると、塗工膜パターン６の面積変化を観察することができる。
以上のように、本願発明者は、半透明のフィルム２と黒色を呈する下地層４からなる下地構造の上に、膜中にパール顔料６ａが分散され、その膜厚方向の濃度がパターン内で異なる塗工膜パターン６とを形成することにより、観察角度によって、２色の有彩色を観察することができ、かつ塗工膜パターン６の面積変化を鮮明に観察できることを見出したのである。
【００２７】
従って、半透明のフィルム２を光を反射しやすい他の基材に変更した場合や白色を呈する下地層４を用いた場合、フィルム２や下地層４からの光の反射が強すぎて干渉光１４及び散乱光２０が打ち消されるので、二色の有彩色及び塗工膜パターン６の面積変化を鮮明に観察することが困難になる。
このような意味から、半透明のフィルム２の平行光線の透過率は、ＪＩＳＫ７１０５の測定方法で測定した値が４５％以上であることが好ましい。フィルム２の平行光線の透過率が４５％を下回る場合、例えば、無色透明のフィルムを用いた場合、この上に黒色を呈する下地層４が存在しても、フィルムからの光の反射が多くなり、２色の有彩色及び塗工膜パターン６の面積の変化を鮮明に観察することが困難なるので好ましくない。また、フィルム２の光沢度は、ＪＩＳＫ７１０５の測定方法で測定した値が９％以下であることが好ましい。
【００２８】
本実施の形態の偽造防止用印刷物は、塗工膜パターン６に沿ってスリット化され、有価証券や商品券などの基紙にすき込まれることにより、有価証券や商品券などの偽造を防止することができる。
このとき、フィルム２と下地層４と塗工膜６との合計膜厚を２７μｍ以下、好適には２０μｍ以下にすることが好ましい。この合計膜厚が２７μｍを超えると、偽造防止用印刷物を有価証券や商品券の基紙にすき込む際、この偽造防止用印刷物がデコボコになりやすいので好ましくない。
【００２９】
以上のように、本実施の形態の偽造防止用印刷物によれば、角度を変えて観察することにより、二色の有彩色を観察できるとともに、塗工膜パターン６の面積、すなわち、巾が変化して観察することができる。従って、偽造防止用印刷物自体の偽造を困難にすることができるとともに、カラー複写機による複写による偽造を完全に防止することができる。
【００３０】
また、基材としてフィルム２を使用しているので、基材として紙などを使用した場合に比べて、引っ張り強度、耐熱性及び耐摩擦性が優れている。
また、塗工膜パターン６に含まれる熱可塑性樹脂６ｂは、ポリエステル樹脂と塩化ビニル樹脂との混合体を含んでいるので、黒インキからなる下地層４との密着性がよく、かつ耐久性が優れている。熱可塑性樹脂６ｂがポリエステル樹脂のみからなる場合、下地層４との密着性はよいが、軟らかいのため、外力がかかると破損しやすい。また、熱可塑性樹脂６ｂが塩化ビニル樹脂のみからなる場合、硬いため外力がかかった場合の破損には強いが、下地層４との密着性が悪くなる。
【００３１】
従って、基紙にすき込まれた偽造防止用印刷物を剥ぎ取って改ざんされることを防止することができるとともに、塗工膜パターン６の剥離が発生しずらいので偽造防止用印刷物の信頼性を向上させることができる。
なお、下地層４が呈する色として、黒色を例示したが、真黒以外の、例えば、黒っぽい茶色や黒っぽい緑色なども含み、光を反射しにくい色であればよい。
【００３２】
また、下地層４が、任意のパターンにパターン化されている構造にしてもよい。
また、パール顔料６ａの濃度が、端部Ｂの方が中央部Ａより低い塗工膜パターン６を例示したが、この変形例として、塗工膜パターン６の中央部Ａと端部Ｂとが他のパターンの部分よりパール顔料６ａの濃度が低くなるようにしてもよい。
【００３３】
この場合、図２（ｃ）のＦの位置から塗工膜パターンを観察すると、中央部Ａと端部Ｂとの両者がパール顔料の膜厚方向の濃度が低いので、中央部Ａと端部Ｂが消滅したように、すなわち、１つの塗工膜パターン６だったものが２つのパターンに分割されて観察することができる。
以上のように、塗工膜パターン６内に分散されたパール顔料６ａの膜厚方向の濃度がパターン内で異なるようにすることにより、観察角度によって、２色の有彩色を観察でき、かつ塗工膜パターン６の面積変化を観察することができる。
【００３４】
次に、本実施の形態の偽造防止用印刷物の製造方法について説明する。
図３（ａ）〜（ｃ）は本実施の形態の偽造防止用印刷物の製造方法を工程順に示す断面図、図４（ａ）は凹版印刷のシリンダーの版部に塗工液が溜まっている様子を示す断面図、図４（ｂ）は凹版印刷で形成された塗工膜パターンの膜厚分布を示す断面図（その１）である。
【００３５】
まず、図３（ａ）に示すように、膜厚が例えば１２μｍで、光透過率が４５％のマット状態の半透明のフィルム２（ユニチカ社製：ＰＴＨＺ−１２）を用意する。
次に、図３（ｂ）に示すように、フィルム２上の全面に、膜厚が例えば１〜３μｍで黒色を呈する下地層４をシリンダーの版深が４５μｍのタイプの凹版印刷により印刷する。この下地層４として、溶剤（ＭＥＫとＴｏとイソプロピルアルコール（ＩＰＡ）との混合物）にウレタン樹脂が３０重量％の比率で混合された黒インキ（東洋インキ製造社製：ＬＰスーパー）を使用することができる。
【００３６】
次に、溶剤（ＭＥＫとＴｏとの混合物）にポリエステル樹脂と塩化ビニル樹脂との混合物が２０重量％の比率で混合された熱可塑性樹脂と、この熱可塑性樹脂にパール顔料（メルク社製：イリオジン２１９）が分散されてなる塗工液を用意する。
次に、図３（ｃ）に示すように、下地層４上に、この塗工液をシリンダーの版深が６０μｍのタイプの凹版印刷により印刷し、膜厚が例えば４〜７μｍの塗工膜パターン６を形成する。この凹版印刷は、グラビア印刷やスクリーン印刷を使用することができる。
【００３７】
このとき、図４（ａ）に示すように、凹版印刷で使用されるシリンダー２４に形成された版部２２内に溜まった塗工液２６は、版部２２の端部が中央部より塗工液２６が多く溜まった状態になっている。この状態で塗工液２６を下地層４上に凹版印刷すると、版部２２の両端部に溜まっている塗工液２６が版部２２の両端部の位置に対応する下地層４の位置に多く付着する。
【００３８】
そして、図４（ｂ）に示すように、塗工液２６は粘性をもった液体であるので、塗工膜パターン６の中央部Ａになる部分は版部２２の両端部から塗工液２６が供給され、塗工膜パターン６端部Ｂになる部分は、版部２２の片方の端部からのみ塗工液２６が供給されるだけで塗工液２６が外側に流れていく。
この結果、塗工膜パターン６の端部Ｂは中心部Ａより膜厚が薄くなる。すなわち、塗工液２６中にはパール顔料が分散されているので、塗工膜パターン６のパール顔料の膜厚方向の濃度は、端部Ｂの方が中央部Ａより低くなる。
【００３９】
このようにして、本実施の形態の偽造防止用印刷物７を製造することができる。  次に、凹版印刷で使用されるシリンダーの版部の形状の変形例を示す。図５（ａ）はシリンダーの版部の変形例を示す断面図、図５（ｂ）は塗工膜パターンの膜厚分布を示す断面図（その２）である。
図５（ａ）に示すように、シリンダー２４の版部２２ａは、版部２２ａの底面の中央部に凸部２２ｂが設けられた形状になっている。このような形状にすることにより、図５（ｂ）に示すように、下地層４上に、中央部Ａ及び端部Ｂが他の部分より膜厚が薄い、すなわち、中央部Ａ及び端部Ｂが他の部分より膜厚方向のパール顔料の濃度が低い塗工膜パターン６ａを形成することができる。
【００４０】
このようにして、観察角度によって、一つの塗工膜パターン６ａが２つのパターンに分割されて観察することができる偽造防止用印刷物を製造することができる。
本発明は、その精神また主要な特徴から逸脱することなく、他のいろいろな形で実施することができる。そのため、前述の実施の形態はあらゆる点で単なる例示にすぎず、限定的に解釈してはならない。本発明の範囲は、特許請求範囲によって示すものであって、実施の形態には、なんら拘束されない。
【００４１】
【発明の効果】
以上説明したように、本発明によれば、膜中にパール顔料が分散された塗工膜のパターンが半透明のフィルムと黒色系の色を呈する下地層からなる下地構造の上に形成されている。これにより、塗工膜のパターンを角度を変えて観察することにより、２色の有彩色を鮮明に観察することが可能となる。
【００４２】
さらに、塗工膜のパターン内でパール顔料の膜厚方向の濃度が異なるようにしているので、パール顔料の膜厚方向の濃度が高い部分では低い部分より光強度の強い干渉光が得られる。これにより、塗工膜のパターン内で干渉光の光強度の強弱が発生し、特定の角度で観察することにより、塗工膜のパターンの面積変化を観察することが可能となる。
【００４３】
従って、偽造防止用印刷物のカラー複写機での複写による偽造を防止できるとともに、偽造防止用印刷物自体の偽造を防止することが可能となる。
また、基材としてフィルムを用いているので、基材として基紙を用いた場合に比べ、偽造防止用印刷物の引っ張り強度、耐熱性及び耐摩擦性を向上させることが可能となる。
【図面の簡単な説明】
【図１】（ａ）は実施の形態の偽造防止用印刷物を示す断面図、（ｂ）は（ａ）のパール顔料を拡大した拡大断面図である。
【図２】（ａ）は図１（ａ）のＩ−Ｉに沿った塗工膜のパターンのＡ部の拡大断面図、（ｂ）は図１（ａ）のＩＩ−ＩＩに沿った塗工膜のパターンのＢ部の拡大断面図である。
【図３】（ａ）〜（ｃ）は本実施の形態の偽造防止用印刷物の製造方法を工程順に示す断面図である。
【図４】  （ａ）は凹版印刷で使用する版胴のシリンダに塗工液が溜まっている様子を示す断面図である。（ｂ）は凹版印刷で印刷された塗工膜のパターンの膜厚分布を示す断面図である。
【図５】（ａ）はシリンダーの版部の変形例を示す断面図、（ｂ）は塗工膜パターンの膜厚分布を示す断面図（その２）である。 
【符号の説明】
２  フィルム、
４  下地層、
６  塗工膜のパターン、
６ａ  パール顔料、
６ｂ  熱可塑性樹脂、
８  雲母粒子、
１０，１０ａ  二酸化チタン、
１２  低次酸化チタン、
１２ａ  第２のＳｉＯ2 層、
１４  干渉光、
１６，１６ａ  入射光、
１８，２２  透過光、
２０  散乱光、
２２，２２ａ  版部、
２２  凸部、
２４  シリンダー、
２６  塗工液。
【図１】
0004541519.tif 000002
【図２】
0004541519.tif 000003
【図３】
0004541519.tif 000004
【図４】
0004541519.tif 000005
【図５】
0004541519.tif 000006